(57)【特許請求の範囲】
【請求項１】
透明樹脂層と、この透明樹脂層の一方の面に、第１の易接着層、第１のハードコート層、高屈折率層が順次積層され、前記透明樹脂層の他方の面に、第２の易接着層、第２のハードコート層、低屈折率層が順次積層された透明積層フィルムであって、前記第１及び第２の易接着層が、それぞれ屈折率１．５０〜１．６２及び厚み３０〜２００ｎｍであり、前記高屈折率層が、屈折率１．６〜１．８及び厚み１２０〜２０００ｎｍであり、かつ前記低屈折率層が、屈折率１．２〜１．５及び厚み１０〜２００ｎｍである透明積層フィルム。
【請求項２】
ヘイズが０．０５〜１％である請求項１記載の透明積層フィルム。
【請求項３】
低屈折率層の表面に、測定エリア１０μｍ×１０μｍで算出した算術平均粗さＲａ１が０．７ｎｍ以上５ｎｍ未満、かつ測定エリア５００μｍ×５００μｍで算出した算術平均粗さＲａ２が１０〜５０ｎｍである凹凸構造を有する請求項１又は２記載の透明積層フィルム。
【請求項４】
第２のハードコート層が、硬化性樹脂、熱可塑性樹脂及び平均一次粒径１〜５０ｎｍの金属酸化物粒子を含む硬化性組成物の硬化物で形成されている請求項１〜３のいずれかに記載の透明積層フィルム。
【請求項５】
高屈折率層の上に、パターン化され、かつ屈折率１．８〜２．３及び厚み１０〜６０ｎｍの透明導電層、屈折率１．４〜２．３の透明接着層を順次積層した請求項１〜４のいずれかに記載の透明積層フィルム。
【請求項６】
下記式で表される透明導電層の有無による反射色差ΔＥが１０以下である請求項５記載の透明積層フィルム。
ΔＥ＝((Ｌａ＊−Ｌｂ＊)２＋(ａａ＊−ａｂ＊)２＋(ｂａ＊−ｂｂ＊)２)１／２
（式中、Ｌａ＊，ａａ＊，ｂａ＊は透明導電層積層部分の１０°反射Ｌ＊，ａ＊，ｂ＊であり、Ｌｂ＊，ａｂ＊，ｂｂ＊は透明導電層非積層部分の１０°反射Ｌ＊，ａ＊，ｂ＊である）。
【請求項７】
全光線透過率が９０％以上である請求項１〜６のいずれかに記載の透明積層フィルム。
【請求項８】
低屈折率層の表面の水接触角が６５〜８０°である請求項１〜７のいずれかに記載の透明積層フィルム。
【請求項９】
第１のハードコート層及び高屈折率層の総厚みが３００ｎｍ以上である請求項１〜８のいずれかに記載の透明積層フィルム。
【請求項１０】
高屈折率層が無機微粒子を含む硬化性組成物の硬化物で形成されている請求項１〜９のいずれかに記載の透明積層フィルム。
【請求項１１】
請求項１〜１０のいずれかに記載の透明積層フィルムを備えた静電容量方式タッチパネルディスプレイ。
【発明の詳細な説明】
【技術分野】
【０００１】
本発明は、パターン化された透明導電層を有する表示装置（タッチパネルディスプレイなど）に利用できる透明積層フィルム及びこのフィルムを備えた静電容量方式タッチパネルディスプレイに関する。
【背景技術】
【０００２】
マンマシンインターフェースとしての電子ディスプレイの進歩に伴い、対話型の入力システムが普及し、なかでもタッチパネル（座標入力装置）をディスプレイと一体化した装置がＡＴＭ（現金自動受払機）、商品管理、アウトワーク（外交、セールス）、案内表示、娯楽機器などで広く使用されている。液晶ディスプレイなどの軽量・薄型ディスプレイでは、キーボードレスにでき、その特長が生きることから、モバイル機器にもタッチパネルが使用されるケースが増えている。タッチパネルは、指やペンなどの入力手段によって所定位置を押圧することにより、コンピュータなどに所定の情報等を入力する装置であり、位置検出の方法により、光学方式、超音波方式、静電容量方式、抵抗膜方式などに分類できる。
【０００３】
これらの方式のうち、静電容量方式は、静電容量の変化を利用し、位置の検出を行う方式であるが、近年、機能性に優れる点から、ＩＴＯグリッド方式を採用する投影型静電容量方式タッチパネルが、スマートフォン、携帯電話、電子ペーパー、タブレット型パーソナルコンピュータ（ＰＣ）、ペンタブレット、遊戯機器などのモバイル機器で採用されて脚光を浴びている。特に、スマートフォンやタブレット型ＰＣなどでは、高精細な表示装置も普及し始めている。また、表示パネルの画素数がフルハイビジョンテレビの４倍ある高解像度のテレビ（４Ｋテレビ）のディスプレイにタッチパネルを搭載したテレビや、建築分野や医療分野で利用される高解像度のペン入力デバイスも開発されている。
【０００４】
そのため、このようなデバイスでは、高度な透明性や防眩性などの光学特性も要求される。特に、内部に隙間（空隙層）を有するデバイスでは、指やペンで表示面に接触すると、空隙層の対向面同士が密着して離れずに、黒くなる現象（黒点）が発生する。この現象はウォーターマーク（ＷＭ）と称されるが、静電容量方式タッチパネルは、空隙層を有するデバイスが多いため、アンチウォーターマーク（ＡＷＭ）性も要求される。
【０００５】
このように静電容量方式タッチパネルでも高度な光学特性が要求されているが、静電容量方式タッチパネルでは、透明導電層が表示部の全面でパターン化されているため、パターン部と非パターン部との色差により、パターンが視認されてしまう現象（いわゆる「パターン見え」又は「骨見え」現象）が生じ易い。そこで、骨見え現象を抑制するための方法として、インデックスマッチング層として、高屈折率層と低屈折率層とを組み合わせて介在させる方法が汎用されている。しかし、この方法では、インデックスマッチング層として、高屈折率層と低屈折率層とを積層するため、層構造が複雑であり、近年の薄肉化の要求に応えるのが困難である。そこで、インデックスマッチング層として高屈折率層を単独で用いる方法も提案されている。
【０００６】
特開２０１２−２５０６６号公報（特許文献１）には、透明基材フィルムの一面から順に、ハードコート層及び中間層が積層された透明フィルムであって、前記中間層が、酸化チタン微粒子又は酸化ジルコニウム微粒子と活性エネルギー線硬化型樹脂とからなり、かつ波長４００ｎｍの光の屈折率が１．６５〜１．９０、膜厚が６０〜１１５ｎｍであり、パターン化された錫酸化インジウム層が波長４００ｎｍの光の屈折率が１．８５〜２．３５、膜厚が５〜５０ｎｍである透明導電性フィルムが開示されている。この文献には、前記透明基材フィルムの他面に、機能層として、ハードコート層、防眩層、指紋なじみ層、自己修復層、反射防止層又は防眩性反射層を積層することが記載されている。
【０００７】
しかし、この透明導電性フィルムでは、高度な光学特性を発現できず、例えば、機能層として防眩性反射防止層を用いても、ギラツキを有効に抑制できない。また、低ヘイズとアンチウォーターマーク（ＡＷＭ）性とを両立するのも困難である。
【先行技術文献】
【特許文献】
【０００８】
【特許文献１】特開２０１２−２５０６６号公報（特許請求の範囲）
【発明の概要】
【発明が解決しようとする課題】
【０００９】
従って、本発明の目的は、パターン化された透明導電層を備え、かつ簡便な構造であっても、薄肉で透光性が高く、かつ色差によるパターンの視認を抑制できる透明積層フィルム及びこのフィルムを備えた静電容量方式タッチパネルディスプレイを提供することにある。
【００１０】
本発明の他の目的は、内部に空隙層を有する静電容量方式タッチパネルディスプレイにおいて、低ヘイズであってもウォーターマークの発生を防止し、かつ高精細表示装置であってもギラツキを抑制できる透明積層フィルム及びこのフィルムを備えた静電容量方式タッチパネルディスプレイを提供することにある。
【００１１】
本発明のさらに他の目的は、干渉縞の発生を抑制できる透明積層フィルム及びこのフィルムを備えた静電容量方式タッチパネルディスプレイを提供することにある。
【課題を解決するための手段】
【００１２】
本発明者らは、前記課題を達成するため鋭意検討の結果、透明樹脂層の一方の面に、特定の屈折率及び厚みを有する第１の易接着層、第１のハードコート層、特定の屈折率及び厚みを有する高屈折率層が順次積層し、さらに前記透明樹脂層の他方の面に、特定の屈折率及び厚みを有する第２の易接着層、第２のハードコート層、特定の屈折率及び厚みを有する低屈折率層が順次積層することにより、パターン化された透明導電層を備え、かつ簡便な構造であっても、薄肉で透光性が高く、かつ色差によるパターンの視認を抑制できることを見出し、本発明を完成した。
【００１３】
すなわち、本発明の透明積層フィルムは、透明樹脂層と、この透明樹脂層の一方の面に、第１の易接着層、第１のハードコート層、高屈折率層が順次積層され、前記透明樹脂層の他方の面に、第２の易接着層、第２のハードコート層、低屈折率層が順次積層された透明積層フィルムであって、前記第１及び第２の易接着層が、それぞれ屈折率１．５０〜１．６２及び厚み３０〜２００ｎｍであり、前記高屈折率層が、屈折率１．６〜１．８及び厚み１２０〜２０００ｎｍであり、かつ前記低屈折率層が、屈折率１．２〜１．５及び厚み１０〜２００ｎｍである。本発明の透明積層フィルムは、ヘイズが０．０５〜１％程度であってもよい。本発明の透明積層フィルムは、前記低屈折率層の表面に、測定エリア１０μｍ×１０μｍで算出した算術平均粗さＲａ１が０．７ｎｍ以上５ｎｍ未満、かつ測定エリア５００μｍ×５００μｍで算出した算術平均粗さＲａ２が１０〜５０ｎｍである凹凸構造を有していてもよい。前記第２のハードコート層は、硬化性樹脂、熱可塑性樹脂及び平均一次粒径１〜５０ｎｍの金属酸化物粒子を含む硬化性組成物の硬化物で形成されていてもよい。前記高屈折率層の上に、パターン化され、かつ屈折率１．８〜２．３及び厚み１０〜６０ｎｍの透明導電層、屈折率１．４〜２．３の透明接着層を順次積層してもよい。本発明の透明積層フィルムは、下記式で表される透明導電層の有無による反射色差ΔＥが１０以下であってもよい。
【００１４】
ΔＥ＝((Ｌａ＊−Ｌｂ＊)２＋(ａａ＊−ａｂ＊)２＋(ｂａ＊−ｂｂ＊)２)１／２
（式中、Ｌａ＊，ａａ＊，ｂａ＊は透明導電層積層部分の１０°反射Ｌ＊，ａ＊，ｂ＊であり、Ｌｂ＊，ａｂ＊，ｂｂ＊は透明導電層非積層部分の１０°反射Ｌ＊，ａ＊，ｂ＊である）。
【００１５】
本発明の透明積層フィルムは、全光線透過率が９０％以上であってもよい。前記低屈折率層の表面の水接触角が６５〜８０°程度であってもよい。前記第１のハードコート層及び高屈折率層の総厚みは３００ｎｍ以上であってもよい。前記高屈折率層は無機微粒子を含む硬化性組成物で形成されていてもよい。
【００１６】
本発明には、前記透明積層フィルムを備えた静電容量方式タッチパネルディスプレイも含まれる。
【００１７】
なお、本明細書では、各層の厚みは、平均厚みを意味し、瞬間マルチ測光システム（大塚電子（株）製「ＭＣＰＤ−３７００」）によって測定できる。
【発明の効果】
【００１８】
本発明では、透明樹脂層の一方の面に、特定の屈折率及び厚みを有する第１の易接着層、第１のハードコート層、特定の屈折率及び厚みを有する高屈折率層が順次積層され、さらに前記透明樹脂層の他方の面に、特定の屈折率及び厚みを有する第２の易接着層、第２のハードコート層、特定の屈折率及び厚みを有する低屈折率層が順次積層されているため、パターン化された透明導電層を備え、かつ簡便な構造であっても、薄肉で透光性が高く、かつ色差によるパターンの視認を抑制できる。また、干渉縞の発生を抑制できる。さらに、内部に空隙層を有する静電容量方式タッチパネルディスプレイにおいて、ウォーターマークの発生を防止し、かつ高精細表示装置であってもギラツキを抑制できる。
【発明を実施するための形態】
【００１９】
［透明樹脂層］
本発明の透明積層フィルムは透明樹脂層（又は基材層）を含む。透明樹脂層としては、可撓性が高く、ガラスよりも耐割れ性に優れる透明樹脂で形成されたプラスチックフィルム又はシート（未延伸又は延伸プラスチックフィルム）を利用できる。透明樹脂としては、前記ＡＷＭ層で例示された熱可塑性樹脂と同様の樹脂を使用できる。好ましい透明樹脂としては、例えば、セルロース誘導体［セルローストリアセテート（ＴＡＣ）、セルロースジアセテートなどのセルロースアセテートなど］、ポリエステル系樹脂［ＰＥＴ、ポリブチレンテレフタレート（ＰＢＴ）、ポリアリレート系樹脂など］、ポリスルホン系樹脂［ポリスルホン、ポリエーテルスルホンなど］、ポリエーテルケトン系樹脂［ポリエーテルケトン、ポリエーテルエーテルケトンなど］、ポリカーボネート系樹脂（ビスフェノールＡ型ポリカーボネートなど）、ポリオレフィン系樹脂（ポリエチレン、ポリプロピレンなど）、環状ポリオレフィン系樹脂［トパス（ＴＯＰＡＳ）（登録商標）、アートン（ＡＲＴＯＮ）（登録商標）、ゼオネックス（ＺＥＯＮＥＸ）（登録商標）など］、ハロゲン含有樹脂（ポリ塩化ビニリデンなど）、（メタ）アクリル系樹脂（ポリメタクリル酸メチル系樹脂など）、スチレン系樹脂（ポリスチレンなど）、酢酸ビニル又はビニルアルコール系樹脂（ポリビニルアルコールなど）などが挙げられる。これらの透明樹脂で形成されたプラスチックフィルムは１軸又は２軸延伸されていてもよい。
【００２０】
光学的に等方性の透明プラスチックフィルムには、例えば、ポリエステル、セルロース誘導体類などが含まれ、特に、耐熱性や透明性などのバランスに優れる点から、ＰＥＴやＰＥＮなどのポリＣ２−４アルキレンアリレートで形成されたフィルムが好ましい。さらに、透明樹脂層は、二軸延伸したフィルムであってもよい。
【００２１】
透明樹脂層には、種々の慣用の添加剤、例えば、安定剤（酸化防止剤、紫外線吸収剤など）、界面活性剤、水溶性高分子、レベリング剤、充填剤、架橋剤、カップリング剤、着色剤、難燃剤、滑剤、ワックス、防腐剤、粘度調整剤、増粘剤、消泡剤などが含まれていてもよい。添加剤の割合は、例えば、透明樹脂層全体に対して０．０１〜１０重量％（特に０．１〜５重量％）程度である。
【００２２】
透明樹脂層の屈折率は、例えば１．５〜１．８、好ましくは１．５５〜１．７５、さらに好ましくは１．６〜１．７程度である。
【００２３】
なお、本発明では、屈折率は、ＪＩＳ  Ｋ  ７１４２に準拠して、波長６３３ｎｍにおいて、メトリコンプリズムカプラーを用いて測定できる。
【００２４】
透明樹脂層の厚み（平均厚み）は、例えば２０〜２００μｍ、好ましくは３０〜１５０μｍ、さらに好ましくは４０〜１２０μｍ（特に５０〜１００μｍ）程度である。透明樹脂層が薄すぎると、タッチパネルに利用するとウォーターマークが発生し易く、厚すぎると、薄肉化デバイスの製造が困難となる虞がある。
【００２５】
［第１の易接着層］
前記透明樹脂層の一方の面には、第１の易接着層が積層されている。第１の易接着層は、通常、接着性樹脂で構成されている。
【００２６】
接着性樹脂としては、例えば、オレフィン系樹脂［例えば、ポリエチレン、エチレン−アクリル酸エステル共重合体、エチレン−メタクリル酸エステル共重合体、エチレン−（メタ）アクリル酸共重合体、アイオノマー樹脂、エチレン−酢酸ビニル共重合体、エチレン−ビニルアルコール共重合体、エチレン−アクリロニトリル−アクリル酸共重合体などのポリエチレン系樹脂、非晶性ポリプロピレン系樹脂など］、塩化ビニル系樹脂（塩化ビニル−酢酸ビニル共重合体など）、塩化ビニリデン系樹脂（塩化ビニリデン−塩化ビニル共重合体、塩化ビニリデン−（メタ）アクリル酸エステル共重合体、塩化ビニリデン−アクリロニトリル共重合体など）、アクリル系樹脂［例えば、（メタ）アクリル系単量体（例えば、（メタ）アクリル酸、（メタ）アクリル酸エステル）の単独又は共重合体、これらの（メタ）アクリル系単量体と共重合性単量体（スチレン系単量体、酢酸ビニルなどのビニルエステル系単量体、不飽和ジカルボン酸又はそのエステルなど）との共重合体など］、酢酸ビニル系樹脂［ポリ酢酸ビニル、酢酸ビニルと他の共重合性単量体（オレフィン系単量体、（メタ）アクリル酸エステル、不飽和ジカルボン酸又はそのエステルなど）との共重合体など］、スチレン系樹脂［例えば、スチレン−（メタ）アクリル酸エステル共重合体、スチレン−（メタ）アクリル酸エステル−（メタ）アクリル酸共重合体など］、ポリエステル系樹脂［低分子量のポリエステル系樹脂、脂肪族ポリエステル樹脂、非晶性ポリエステル樹脂（例えば、非晶性脂肪族又は芳香族ポリエステル）など］、ウレタン系樹脂（熱可塑性ウレタン系樹脂、イソシアネート基含有ポリマーなど）、ゴム状重合体（スチレン−ブタジエン共重合体など）、イミノ基含有ポリマー（ポリエチレンイミンなどのポリアルキレンイミンなど）などが挙げられる。
【００２７】
これらの接着性樹脂は、単独で又は二種以上組み合わせて使用できる。これらの接着性樹脂は、透明樹脂層の種類に応じて適宜選択できるが、アクリル系樹脂、ポリエステル系樹脂、ウレタン系樹脂などが汎用される。
【００２８】
第１の易接着層は、後述する第１のハードコート層の項で例示される硬化性樹脂であってもよい。例えば、硬化性樹脂のうち、透明樹脂層との接着力が高い硬化性樹脂で構成された層を薄膜として形成することにより、易接着層として用いてもよい。
【００２９】
第１の易接着層の屈折率は、例えば１．５０〜１．６２、好ましくは１．５１〜１．６１、さらに好ましくは１．５２〜１．６０程度である。
【００３０】
第１の易接着層の厚み（平均厚み）は、例えば３０〜２００ｎｍ、好ましくは４０〜１８０ｎｍ、さらに好ましくは５０〜１５０ｎｍ程度である。
【００３１】
［第１のハードコート層］
前記第１の易接着層の上には、さらに第１のハードコート層が積層されている。第１のハードコート層としては、硬化性樹脂を含む透明な硬化性組成物を利用できる。
【００３２】
（硬化性樹脂）
硬化性樹脂（硬化性モノマー又は硬化性樹脂前駆体）としては、熱や活性エネルギー線（紫外線や電子線など）などにより反応する官能基を有する化合物であり、熱や活性エネルギー線などにより硬化又は架橋して樹脂（特に硬化又は架橋樹脂）を形成可能な種々の硬化性化合物が使用できる。前記硬化性樹脂としては、例えば、熱硬化性化合物又は樹脂［エポキシ基、重合性基、イソシアネート基、アルコキシシリル基、シラノール基などを有する低分子量化合物（例えば、エポキシ系樹脂、不飽和ポリエステル系樹脂、ウレタン系樹脂、シリコーン系樹脂など）］、活性光線（紫外線など）により硬化可能な光硬化性化合物（光硬化性モノマー、オリゴマーなどの紫外線硬化性化合物など）などが例示でき、光硬化性化合物は、ＥＢ（電子線）硬化性化合物などであってもよい。なお、光硬化性モノマー、オリゴマーや低分子量であってもよい光硬化性樹脂などの光硬化性化合物を、単に「光硬化性樹脂」という場合がある。
【００３３】
光硬化性化合物には、例えば、単量体、オリゴマー（又は樹脂、特に低分子量樹脂）が含まれる。単量体は、例えば、１つの重合性基を有する単官能単量体と、少なくとも２つの重合性基を有する多官能単量体とに分類できる。
【００３４】
単官能単量体としては、例えば、（メタ）アクリル酸エステルなどの（メタ）アクリル系単量体、ビニルピロリドンなどのビニル系単量体、イソボルニル（メタ）アクリレート、アダマンチル（メタ）アクリレートなどの橋架環式炭化水素基を有する（メタ）アクリレートなどが挙げられる。
【００３５】
多官能単量体には、２〜８程度の重合性基を有する多官能単量体が含まれ、２官能単量体としては、例えば、エチレングリコールジ（メタ）アクリレート、プロピレングリコールジ（メタ）アクリレート、ブタンジオールジ（メタ）アクリレート、ネオペンチルグリコールジ（メタ）アクリレート、ヘキサンジオールジ（メタ）アクリレートなどのアルキレングリコールジ（メタ）アクリレート；ジエチレングリコールジ（メタ）アクリレート、ジプロピレングリコールジ（メタ）アクリレート、ポリオキシテトラメチレングリコールジ（メタ）アクリレートなどの（ポリ）オキシアルキレングリコールジ（メタ）アクリレート；トリシクロデカンジメタノールジ（メタ）アクリレート、アダマンタンジ（メタ）アクリレートなどの橋架環式炭化水素基を有するジ（メタ）アクリレートなどが挙げられる。
【００３６】
３〜８官能単量体としては、例えば、グリセリントリ（メタ）アクリレート、トリメチロールプロパントリ（メタ）アクリレート、トリメチロールエタントリ（メタ）アクリレート、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートなどが挙げられる。
【００３７】
オリゴマー又は樹脂としては、ビスフェノールＡ−アルキレンオキサイド付加体の（メタ）アクリレート、エポキシ（メタ）アクリレート（ビスフェノールＡ型エポキシ（メタ）アクリレート、ノボラック型エポキシ（メタ）アクリレートなど）、ポリエステル（メタ）アクリレート（例えば、脂肪族ポリエステル型（メタ）アクリレート、芳香族ポリエステル型（メタ）アクリレートなど）、（ポリ）ウレタン（メタ）アクリレート（ポリエステル型ウレタン（メタ）アクリレート、ポリエーテル型ウレタン（メタ）アクリレートなど）、シリコーン（メタ）アクリレートなどが例示できる。これらの（メタ）アクリレートオリゴマー又は樹脂には、前記ポリマー成分における（メタ）アクリル系樹脂の項で例示された共重合性単量体が含まれていてもよい。これらの光硬化性化合物は単独で又は二種以上組み合わせて使用できる。
【００３８】
好ましい硬化性樹脂は、短時間で硬化できる光硬化性化合物、例えば、紫外線硬化性化合物（モノマー、オリゴマーや低分子量であってもよい樹脂など）、ＥＢ硬化性化合物である。特に、実用的に有利な硬化性樹脂は、紫外線硬化性樹脂である。
【００３９】
また、本発明では、第１のハードコート層の耐擦傷性を向上させるため、硬化性樹脂は、２官能以上（例えば、２〜１０官能程度）、好ましくは３官能以上（例えば、３〜８官能程度）の重合性基を有する硬化性樹脂、特に、多官能（メタ）アクリレート、例えば、３官能以上（特に４〜８官能）の（メタ）アクリレート（例えば、ジペンタエリスリトールヘキサ（メタ）アクリレートなど）を含むのが好ましい。
【００４０】
さらに、本発明では、ハードコート性などの点から、４官能以下（好ましくは２〜４官能、さらに好ましくは３〜４官能程度）の重合性基を有する硬化性樹脂と、５官能以上（例えば、５〜１０官能、好ましくは５〜８官能、さらに好ましくは５〜７官能程度）の重合性基を有する硬化性樹脂とを組み合わせるのが好ましい。特に、２〜４官能（メタ）アクリレート［特に、ペンタエリスリトールトリ（メタ）アクリレートなどの３〜４官能（メタ）アクリレート］と、５〜８官能（メタ）アクリレート［特に、ジペンタエリスリトールヘキサ（メタ）アクリレートなどの５〜７官能（メタ）アクリレート］とを組み合わせてもよい。
【００４１】
４官能以下の重合性基を有する硬化性樹脂（例えば、２〜４官能（メタ）アクリレート）と、５官能以上の重合性基を有する硬化性樹脂（例えば、５〜１０官能（メタ）アクリレート）との重量割合は、前者／後者＝９９／１〜１／９９、好ましくは９０／１０〜１０／９０、さらに好ましくは７０／３０〜３０／７０（特に６０／４０〜４０／６０）程度である。本発明では、特定の官能基数の硬化性樹脂をこのような割合で組み合わせることにより、ハードコート性を向上できる。
【００４２】
硬化性樹脂の分子量としては、５０００以下（例えば、１００〜５０００）、好ましくは２０００以下（例えば、２００〜２０００）、さらに好ましくは１０００以下（例えば、３００〜１０００）程度である。分子量は、ゲルパーミエーションクロマトグラフィ（ＧＰＣ）において、ポリスチレン換算で測定した重量平均分子量であり、低分子は分子式から算出できる。
【００４３】
（熱可塑性樹脂）
硬化性組成物には、前記硬化性樹脂に加えて、柔軟性などの機械的特性を向上させるために、熱可塑性樹脂、例えば、前記硬化性樹脂の硬化反応に関与する反応性基（特にエチレン性不飽和結合などの重合性基）を有さない熱可塑性樹脂を配合してもよい。
【００４４】
このような熱可塑性樹脂としては、例えば、スチレン系樹脂［ポリスチレン、スチレンと（メタ）アクリル系単量体との共重合体、ＡＳ樹脂、スチレン−ブタジエン共重合体など］、（メタ）アクリル系樹脂［ポリメタクリル酸メチルなどのポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸エステル−スチレン共重合体（ＭＳ樹脂など）、（メタ）アクリル酸−（メタ）アクリル酸メチル−（メタ）アクリル酸イソボルニル共重合体など］、有機酸ビニルエステル系樹脂［エチレン−酢酸ビニル共重合体、酢酸ビニル−塩化ビニル共重合体、酢酸ビニル−（メタ）アクリル酸エステル共重合体、ポリビニルアルコール、エチレン−ビニルアルコール共重合体、ポリビニルアセタール樹脂など］、ビニルエーテル系樹脂（ポリビニルメチルエーテル、ポリビニルエチルエーテル、ポリビニルプロピルエーテル、ポリビニルｔ−ブチルエーテルなど）、ハロゲン含有樹脂［ポリ塩化ビニル、ポリフッ化ビニリデン、塩化ビニル−酢酸ビニル共重合体、塩化ビニル−（メタ）アクリル酸エステル共重合体、塩化ビニリデン−（メタ）アクリル酸エステル共重合体など］、オレフィン系樹脂［ポリエチレン、ポリプロピレンなどのオレフィンの単独重合体、エチレン−酢酸ビニル共重合体、エチレン−ビニルアルコール共重合体、エチレン−（メタ）アクリル酸共重合体、エチレン−（メタ）アクリル酸エステル共重合体、脂環式オレフィン系樹脂など］、ポリカーボネート系樹脂（ビスフェノールＡ型ポリカーボネートなど）、ポリエステル系樹脂（ポリエチレンテレフタレート、ポリブチレンテレフタレート、ポリエチレンナフタレートなどのポリＣ２−４アルキレンアリレート、Ｃ２−４アルキレンアリレート系コポリエステルなどの非晶性ポリエステルなど）、ポリアミド系樹脂（ポリアミド４６、ポリアミド６、ポリアミド６６、ポリアミド６１０、ポリアミド６１２、ポリアミド１１、ポリアミド１２などの脂肪族ポリアミドなど）、熱可塑性ポリウレタン樹脂（ポリエステル型ウレタン系樹脂など）、ポリスルホン系樹脂（ポリエーテルスルホン、ポリスルホンなど）、ポリフェニレンエーテル系樹脂（２，６−キシレノールの重合体など）、セルロース誘導体（セルロースエステルなど）、シリコーン樹脂（ポリジメチルシロキサン、ポリメチルフェニルシロキサンなど）、ゴム又はエラストマー（ポリブタジエン、ポリイソプレンなどのジエン系ゴム、スチレン−ブタジエン共重合体、アクリロニトリル−ブタジエン共重合体、アクリルゴム、ウレタンゴム、シリコーンゴムなど）などが例示できる。これらの熱可塑性樹脂は、単独で又は二種以上組み合わせて使用できる。
【００４５】
これらの熱可塑性樹脂のうち、スチレン系樹脂、（メタ）アクリル系樹脂、脂環式オレフィン系樹脂、ポリエステル系樹脂、セルロース誘導体などが汎用されるが、透明性及び耐熱性に優れるとともに、柔軟性などの機械的特性も向上できる点から、セルロース誘導体が好ましい。
【００４６】
セルロース誘導体には、セルロースエステル類、セルロースエーテル類、セルロースカーバメート類が含まれる。
【００４７】
セルロースエステル類としては、例えば、脂肪族有機酸エステル（セルロースジアセテート、セルローストリアセテートなどのセルロースアセテート；セルロースプロピオネート、セルロースブチレート、セルロースアセテートプロピオネート、セルロースアセテートブチレートなどのＣ２−６アシレートなど）、芳香族有機酸エステル（セルロースフタレート、セルロースベンゾエートなどのＣ７−１２芳香族カルボン酸エステルなど）、無機酸エステル類（例えば、リン酸セルロース、硫酸セルロースなど）などが例示できる。セルロースエステル類は、酢酸・硝酸セルロースエステルなどの混合酸エステルであってもよい。
【００４８】
セルロースエーテル類としては、例えば、シアノエチルセルロース；ヒドロキシエチルセルロース、ヒドロキシプロピルセルロースなどのヒドロキシＣ２−４アルキルセルロース；メチルセルロース、エチルセルロースなどのＣ１−６アルキルセルロース；カルボキシメチルセルロース又はその塩、ベンジルセルロース、アセチルアルキルセルロースなどが例示できる。セルロースカーバメート類としては、例えば、セルロースフェニルカーバメートなどが例示できる。
【００４９】
これらのセルロース誘導体は、単独で又は二種以上組み合わせて使用できる。これらのセルロース誘導体のうち、セルロースエステル類、特に、セルロースジアセテート、セルローストリアセテート、セルロースプロピオネート、セルロースブチレート、セルロースアセテートプロピオネート、セルロースアセテートブチレートなどのセルロースＣ２−６アシレートが好ましい。なかでも、溶剤への溶解性が高く、塗工液の調製がし易い上に、少量の添加によって塗工液の粘度調節が容易にできるとともに、塗工液での微粒子の過度の凝集を抑制し、保存安定性を高めるため、セルロースジアセテート、セルロースアセテートプロピオネート、セルロースアセテートブチレートなどのセルロースＣ２−４アシレート（特に、セルロースアセテートプロピオネートなどのセルロースアセテートＣ３−４アシレート）が好ましい。
【００５０】
熱可塑性樹脂の割合は、硬化性樹脂１００重量部に対して、例えば、０．１〜３０重量部、好ましくは０．１〜１０重量部（例えば、０．３〜５重量部）、さらに好ましくは０．５〜３重量部（特に０．８〜２重量部）程度である。本発明では、熱可塑性樹脂の割合を調整することにより、耐擦傷性と、衝撃吸収性やクッション性などの機械的特性とのバランスを調整でき、この範囲にあると、両者のバランスに優れる。
【００５１】
（他の添加剤）
硬化性組成物は、硬化性樹脂の種類に応じて、硬化剤を含んでいてもよい。例えば、熱硬化性樹脂では、アミン類、多価カルボン酸類などの硬化剤を含んでいてもよく、光硬化性樹脂では光重合開始剤を含んでいてもよい。光重合開始剤としては、慣用の成分、例えば、アセトフェノン類又はプロピオフェノン類、ベンジル類、ベンゾイン類、ベンゾフェノン類、チオキサントン類、アシルホスフィンオキシド類などが例示できる。光硬化剤などの硬化剤の含有量は、硬化性樹脂１００重量部に対して０．１〜２０重量部、好ましくは０．５〜１０重量部、さらに好ましくは１〜８重量部（特に１〜５重量部）程度であり、３〜８重量部程度であってもよい。
【００５２】
さらに、硬化性組成物は硬化促進剤を含んでいてもよい。光硬化性樹脂は、光硬化促進剤、例えば、第三級アミン類（ジアルキルアミノ安息香酸エステルなど）、ホスフィン系光重合促進剤などを含んでいてもよい。硬化促進剤の割合は、硬化性樹脂１００重量部に対して、０．００１〜５０重量部、好ましくは０．００５〜３０重量部、さらに好ましくは０．０１〜１０重量部程度であってもよい。
【００５３】
硬化性組成物は、透明樹脂層の項で例示された慣用の添加剤や、微粒子（有機微粒子、無機微粒子など）を含んでいてもよい。特に、硬化性組成物は、生産性などの点から、後述する第２のハードコート層と同一の金属酸化物微粒子を含んでいてもよい。添加剤の割合は、例えば、第１のハードコート層全体に対して０．０１〜１０重量％（特に０．１〜５重量％）程度である。
【００５４】
（第１のハードコート層の特性）
第１のハードコート層の屈折率は、例えば１．４〜１．６、好ましくは１．４５〜１．５７、さらに好ましくは１．４９〜１．５４程度である。
【００５５】
第１のハードコート層の厚み（平均厚み）は、例えば５０〜２０００ｎｍ、好ましくは８０〜１０００ｎｍ（例えば１００〜８００ｎｍ）、さらに好ましくは２００〜６００ｎｍ（特に３００〜５００ｎｍ）程度である。第１のハードコート層が薄すぎると、透明積層フィルムの生産性などが低下し、厚すぎると、デバイスの薄肉化が困難となる上に、色差によるパターンの視認が発生する虞がある。
【００５６】
［高屈折率層］
前記第１のハードコート層の上には、さらに高屈折率層が積層されている。高屈折率層は、主として、インデックスマッチング機能を有しており、デバイスがパターン化された透明導電層を備えていても、色差によるパターンの視認を抑制するのに寄与する。高屈折率層としては、無機微粒子を含む透明な硬化性組成物を利用できる。
【００５７】
無機微粒子の粒径はナノメーターサイズであればよく、詳しくは、個数平均一次粒径が１〜１００ｎｍ程度の範囲から選択でき、例えば、２〜５０ｎｍ、好ましくは３〜４０ｎｍ、さらに好ましくは５〜３０ｎｍ（特に８〜２０ｎｍ）程度である。無機微粒子の粒径が小さすぎると、光散乱が小さくなり、色差によるパターンの視認を抑制する効果が小さくなる虞があり、大きすぎると、光散乱が大きくなるとともに、透明性も低下する虞がある。
【００５８】
なお、本発明では、無機微粒子の平均粒径は、粒度分布計、例えば、動的光散乱法に基づき、粒度測定装置（大塚電子（株）製「ＰＡＲ−III」）を用いて、慣用の方法で測定できる。
【００５９】
無機微粒子の形状は、特に限定されず、球状、楕円体状、多角体形（多角錘状、正方体状、直方体状など）、板状、棒状、不定形などが挙げられるが、等方的に光を散乱し、視認性を向上できる点から、略球状などの等方形状が好ましい。
【００６０】
無機微粒子を構成する無機化合物としては、例えば、金属単体、金属酸化物、屈折率を上昇できる効果の点から、金属酸化物が好ましい。
【００６１】
金属酸化物としては、例えば、周期表第４Ａ族金属酸化物（例えば、酸化チタン、酸化ジルコニウムなど）、第５Ａ族金属酸化物（酸化バナジウムなど）、第６Ａ族金属酸化物（酸化モリブデン、酸化タングステンなど）、第７Ａ族金属酸化物（酸化マンガンなど）、第８族金属酸化物（酸化ニッケル、酸化鉄など）、第１Ｂ族金属酸化物（酸化銅など）、第２Ｂ族金属酸化物（酸化亜鉛など）、第３Ｂ族金属酸化物（酸化アルミニウム、酸化インジウムなど）、第４Ｂ族金属酸化物（酸化ケイ素、酸化錫など）、第５Ｂ族金属酸化物（酸化アンチモンなど）などが挙げられる。これらの金属酸化物は、単独で又は二種以上組み合わせて使用できる。
【００６２】
これらの金属酸化物のうち、少ない割合で高屈折率層の屈折率を上昇でき、かつ添加量が増加してもヘイズの上昇を抑制できる点から、酸化チタンや酸化ジルコニウムなどの周期表第４Ａ族金属酸化物が好ましく、酸化ジルコニウムが特に好ましい。
【００６３】
無機微粒子（特に酸化チタン及び酸化ジルコニウム）は、凝集を抑制する点から、表面処理されていない粒子が好ましい。
【００６４】
硬化性組成物は、樹脂成分として、第１のハードコート層で例示された硬化性樹脂をさらに含んでいてもよい。前記硬化性樹脂のうち、紫外線硬化性樹脂、例えば、ペンタエリスリトールトリ（メタ）アクリレートに、ジペンタエリスリトールヘキサ（メタ）アクリレートなどの多官能（メタ）アクリレートが好ましい。
【００６５】
無機微粒子の割合は、硬化性樹脂１００重量部に対して、例えば、１７０〜７００重量部、好ましくは２００〜５００重量部、さらに好ましくは２３３〜５００重量部程度である。無機微粒子の割合が少なすぎると、屈折率を向上できず、多すぎると、機械的特性が低下する虞がある。
【００６６】
硬化性組成物は、第１のハードコート層の項で例示された硬化剤、硬化促進剤、熱可塑性樹脂、透明樹脂層の項で例示された慣用の添加剤を、第１のハードコート層及び透明樹脂層の項で記載された割合で含んでいてもよい。
【００６７】
高屈折率層の屈折率は、例えば１．６〜１．８、好ましくは１．６５〜１．７８、さらに好ましくは１．７〜１．７６（特に１．７２〜１．７５）程度である。屈折率が小さすぎると、色差によるパターンの視認を抑制する効果が小さくなる虞があり、大きすぎると、干渉縞が発生し、透明性も低下する虞がある。
【００６８】
高屈折率層の厚み（平均厚み）は、例えば１２０〜２０００μｍ、好ましくは１３０〜１０００ｎｍ（例えば１４０〜５００ｎｍ）、さらに好ましくは１５０〜３００ｎｍ（特に１８０〜２５０ｎｍ）程度である。高屈折率層が薄すぎると、色差によるパターンの視認が発生し、厚すぎると、デバイスの薄肉化が困難となる上に、干渉縞が発生する虞があり、透明性が低下する虞がある。
【００６９】
第１のハードコート層及び高屈折率層の総厚みは３００ｎｍ以上であってもよく、例えば３００〜５０００ｎｍ、好ましくは４００〜４０００ｎｍ、さらに好ましくは５００〜３０００ｎｍ（特に６００〜１０００ｎｍ）程度である。両層の総厚みが薄すぎると生産性が低下する虞がある。厚すぎると薄膜化の妨げとなる虞がある。
【００７０】
［透明導電層］
前記高屈折率層の上には、さらに透明導電層が積層されていてもよい。透明導電層としては、例えば、酸化インジウム−酸化錫系複合酸化物（ＩＴＯ）、フッ素ドープ酸化錫（ＦＴＯ）、ＩｎＯ２、ＳｎＯ２、ＺｎＯなどの金属酸化物や、金、銀、白金、パラジウムなどの金属で構成された層（特に、ＩＴＯ膜などの金属酸化物層）で構成されている。このような透明導電層は、慣用の方法、例えば、スパッタリング、蒸着、化学的気相成長法など（通常、スパッタリング）により形成できる。
【００７１】
透明導電層は、タッチパネルの種類に応じて、通常、アナログ方式では面状に形成され、デジタル方式ではストライプ状に形成される。透明導電層を面状又はストライプ状に形成する方法としては、例えば、ガラス基板の全面に透明導電層を形成した後、エッチングにより面状、ストライプ状又は格子状（ダイヤ又は菱形形状）にパターン化する方法、予めパターン状に形成する方法などが挙げられる。本発明の透明積層フィルムは骨見え現象を有効に抑制できるため、パターン化された透明導電層が好ましい。
【００７２】
透明導電層の屈折率は、例えば１．８〜２．３、好ましくは１．８５〜２．２５、さらに好ましくは１．９〜２．２程度である。
【００７３】
透明導電層の厚み（平均厚み）は、例えば１０〜６０ｎｍ、好ましくは１５〜５０ｎｍ、さらに好ましくは２０〜４０ｎｍ程度である。
【００７４】
［透明接着層］
前記透明導電層の上には、さらに透明接着層が積層されていてもよい。透明接着層は、透明バインダー樹脂で形成されていてもよい。透明バインダー樹脂としては、例えば、慣用の接着性樹脂又は粘着性樹脂などが例示できる。
【００７５】
接着性樹脂としては、例えば、熱可塑性樹脂（ポリオレフィン、環状ポリオレフィン、アクリル樹脂、スチレン系樹脂、酢酸ビニル系樹脂、ポリエステル、ポリアミド、熱可塑性ポリウレタンなど）、熱硬化性樹脂（エポキシ樹脂、フェノール樹脂、ポリウレタン、不飽和ポリエステル、ビニルエステル樹脂、ジアリルフタレート樹脂、多官能（メタ）アクリレート、ウレタン（メタ）アクリレート、シリコーン（メタ）アクリレート、シリコーン樹脂、アミノ樹脂、セルロース誘導体など）などが挙げられる。これらの接着性樹脂は、単独で又は二種以上組み合わせて使用できる。
【００７６】
粘着性樹脂としては、例えば、テルペン樹脂、ロジン系樹脂、石油樹脂、ゴム系粘着剤、変性ポリオレフィン、アクリル系粘着剤、シリコーン系粘着剤などが挙げられる。これらの粘着性樹脂は、架橋性基（イソシアネート基、ヒドロキシル基、カルボキシル基、アミノ基、エポキシ基、メチロール基、アルコキシシリル基など）を有していてもよい。これらの粘着性樹脂は、単独で又は二種以上組み合わせて使用できる。
【００７７】
これらの透明バインダー樹脂のうち、光学特性及び取り扱い性に優れる点から、アクリル系粘着剤、シリコーン系粘着剤（特にアクリル系粘着剤）が好ましい。
【００７８】
アクリル系粘着剤としては、例えば、エチルアクリレート、ブチルアクリレート、２−エチルヘキシルアクリレートなどのアクリル酸Ｃ２−１０アルキルエステルを主成分とするアクリル系共重合体で構成された粘着剤を使用できる。アクリル系共重合体の共重合性モノマーとしては、例えば、（メタ）アクリル系単量体［例えば、（メタ）アクリル酸、（メタ）アクリル酸メチル、ヒドロキシエチル（メタ）アクリレート、ヒドロキシプロピル（メタ）アクリレート、ジメチルアミノエチル（メタ）アクリレート、グリシジル（メタ）アクリレート、（メタ）アクリルアミド、Ｎ−メチロールアクリルアミドなど］、重合性ニトリル化合物［例えば、（メタ）アクリロニトリルなど］、不飽和ジカルボン酸又はその誘導体（例えば、無水マレイン酸、イタコン酸など）、ビニルエステル類（例えば、酢酸ビニル、プロピオン酸ビニルなど）、芳香族ビニル類（例えば、スチレンなど）などが挙げられる。
【００７９】
シリコーン系粘着剤としては、例えば、シリコーンゴム成分［一官能のＲ３ＳｉＯ１／２（式中、Ｒは、メチル基などのアルキル基、フェニル基などのアリール基などを示す。以下、同じ）と四官能のＳｉＯ２からなるＭＱレジンなど］及びシリコーンレジン成分（二官能のＲ２ＳｉＯ単独、又は二官能のＲ２ＳｉＯと一官能のＲ３ＳｉＯ１／２とを組み合わせたオイル状又はガム状成分など）を有機溶媒に溶解した粘着剤などを使用できる。前記シリコーンゴム成分は架橋されていてもよい。
【００８０】
透明接着層は、前記透明樹脂層の項で例示された慣用の添加剤を、透明樹脂層の項で記載された割合で含んでいてもよい。
【００８１】
透明接着層の屈折率は、例えば１．３〜１．７、好ましくは１．４〜１．６、さらに好ましくは１．４５〜１．５５程度である。
【００８２】
透明接着層の厚み（平均厚み）は、例えば１〜１００μｍ、好ましくは２〜８０μｍ、さらに好ましくは３〜７０μｍ（特に５〜５０μｍ）程度である。
【００８３】
［第２の易接着層］
前記透明樹脂層の他方の面には、第２の易接着層が積層されている。第２の易接着層は、第１の易接着層で例示された樹脂成分で形成されており、第１の易接着層と異なっていてもよいが、通常、第１の易接着層と同一である。屈折率及び厚みも第１の易接着層と同一の範囲から選択でき、第１の易接着層と異なっていてもよいが、通常、第１の易接着層と同一である。
【００８４】
［第２のハードコート層］
前記第２の易接着層の上には、第２のハードコート層が積層されている。第２のハードコート層としても、硬化性樹脂を含む透明な硬化性組成物を利用できる。第２のハードコート層に含まれる硬化性樹脂及び熱可塑性樹脂は、第１のハードコート層で例示された硬化性樹脂及び熱可塑性樹脂を利用でき、好ましい種類及び添加量に関して第１のハードコート層と同様である。
【００８５】
他の添加剤についても、第１のハードコート層と同様の硬化剤、硬化促進剤及び慣用の添加剤を利用でき、添加量も第１のハードコート層と同様である。
【００８６】
特に、第２のハードコート層では、低屈折率層にＡＷＭ性を付与するため、金属酸化物微粒子を配合するのが好ましい。第２のハードコート層に高屈折率層よりも少量の金属酸化物微粒子を配合することにより、対流が発生し樹脂成分中の金属酸化物の分布が均一でなくなることにより樹脂成分が隆起して微小な凹凸構造を形成できる。このような凹凸構造はその形状を追従した低屈折率層の表面において、ウォーターマークの発生を抑制でき、かつギラツキの発生を抑制できる。さらに、この金属酸化物微粒子は、透明性及び耐擦傷性に優れる上に、低屈折率層との密着性も向上できる。
【００８７】
金属酸化物微粒子としては、前記高屈折率層で例示された金属酸化物微粒子を、単独で又は二種以上組み合わせて使用できる。前記金属酸化物微粒子のうち、アンチモン、錫、亜鉛を含む金属酸化物、例えば、三酸化アンチモン、四酸化アンチモン、五酸化アンチモン、アンチモン含有酸化錫（アンチモンドープ酸化錫）、酸化錫、酸化亜鉛などが好ましく、アンチモン含有酸化錫、酸化アンチモン、酸化錫及び酸化亜鉛からなる群から選択された少なくとも一種で構成された微粒子（特にアンチモン含有酸化錫粒子（ＡＴＯ粒子））が特に好ましい。
【００８８】
金属酸化物微粒子は、溶媒中に分散された分散液の形態であってもよい。溶媒としては、例えば、水、アルコール類（メタノール、エタノール、イソプロパノール、ブタノール、シクロヘキサノールなどの低級アルコールなど）、ケトン類（アセトン、メチルエチルケトン、メチルイソブチルケトン、シクロヘキサノンなど）、エステル類（酢酸メチル、酢酸エチル、酢酸プロピル、酢酸ブチル、ギ酸メチル、ギ酸エチルなど）、エーテル類（ジエチルエーテル、ジオキサン、テトラヒドロフランなど）、脂肪族炭化水素類（ヘキサンなど）、脂環式炭化水素類（シクロヘキサンなど）、芳香族炭化水素類（ベンゼンなど）、ハロゲン化炭素類（ジクロロメタン、ジクロロエタンなど）、セロソルブ類（メチルセロソルブ、エチルセロソルブなど）、セロソルブアセテート類、アミド類（ジメチルホルムアミド、ジメチルアセトアミドなど）などが挙げられる。これらの溶媒は、単独で又は二種以上組み合わせて使用できる。これらの溶媒のうち、エタノールやイソプロパノールなどの低級アルコール（例えば、重量比で、エタノール／イソプロパノール＝９０／１０〜５０／５０（特に８０／２０〜６０／４０）程度の混合溶媒）が汎用される。分散液中の金属酸化物微粒子の濃度は、例えば、０．１〜５０重量％、好ましくは１〜４０重量％、さらに好ましくは５〜３０重量％程度である。金属酸化物微粒子の表面は、これらの溶媒に分散させるために、慣用の表面処理がされていてもよい。
【００８９】
金属酸化物微粒子の形状は、特に限定されず、球状、楕円体状、多角体形（多角錘状、正方体状、直方体状など）、板状、棒状、不定形などが挙げられるが、表面に均一な凹凸構造を形成する点から、略球状などの等方形状が好ましい。
【００９０】
金属酸化物微粒子の個数平均一次粒径は、１〜５０ｎｍ、好ましくは１．５〜４０ｎｍ（例えば２〜３０ｎｍ）、さらに好ましくは３〜１５ｎｍ（特に５〜１０ｎｍ）程度である。一次粒径が小さすぎると、第２のハードコート層の表面に凹凸構造を形成するのが困難となり易く、大きすぎると、微小な凹凸構造を形成するのが困難となる上に、光の波長よりも大きくなり、ギラツキの発生原因となる虞がある。本発明では、粒径の大きな粒子を用いることなく、ナノメータサイズの粒子を用いて特定の条件で製造することにより、微小な凹凸構造を形成できる。
【００９１】
金属酸化物微粒子の割合は、硬化性樹脂１００重量部に対して、例えば０．０５〜１０重量部、好ましくは０．１〜５重量部、さらに好ましくは０．１５〜３重量部（特に０．２〜１重量部）程度である。微粒子の割合が少なすぎると、第２のハードコート層の表面に凹凸構造を形成するのが困難となり易く、多すぎると、微小な凹凸構造を形成するのが困難となる。本発明では、微粒子の割合が少なくても、ＡＷＭ性を実現できる凹凸構造を形成できる。そのため、低ヘイズであり、ギラツキも抑制できる。
【００９２】
熱可塑性樹脂の割合は、金属酸化物微粒子１００重量部に対して、例えば、１００〜１０００重量部、好ましくは１５０〜５００重量部、さらに好ましくは２００〜４００重量部程度である。
【００９３】
第２のハードコート層の屈折率も、第１のハードコート層の屈折率と同一の範囲から選択できる。
【００９４】
第２のハードコート層の厚み（平均厚み）は、例えば１００〜２０００ｎｍ、好ましくは３００〜１８００ｎｍ、さらに好ましくは５００〜１５００ｎｍ（特に８００〜１２００ｎｍ）程度である。第２のハードコート層が薄すぎると、透明積層フィルムの生産性などが低下し、厚すぎると、デバイスの薄肉化が困難となる虞がある。
【００９５】
さらに、第１のハードコート層及び第２のハードコート層の総厚みは２μｍ以下であってもよく、例えば０．５〜２μｍ、好ましくは０．８〜１．８μｍ、さらに好ましくは１〜１．５μｍ程度であってもよい。総厚みが薄すぎると、透明積層フィルムの生産性などが低下し、厚すぎると、デバイスの薄肉化が困難となる上に、色差によるパターン視認が発生する虞がある。
【００９６】
［低屈折率層］
前記第２のハードコート層の上には、さらに低屈折率層が積層されている。低屈折率層は、表面での反射率を下げて、外部への出射光の透過率を向上でき、第２のハードコート層に金属酸化物微粒子を添加することにより、特定の凹凸構造を形成すると、ギラツキを抑制するとともに、ＡＷＭ性も向上できる。
【００９７】
低屈折率層は、慣用の低屈折率層、例えば、特開２００１−１００００６号公報、特開２００８−５８７２３号公報に記載の低屈折率層などが使用できる。低屈折率層は、通常、低屈折率樹脂や、第１のハードコート層で例示された硬化性樹脂とフッ素含有化合物又は低屈折率の無機フィラーとの組み合わせなどで構成されている。
【００９８】
低屈折率樹脂としては、例えば、メチルペンテン樹脂、ジエチレングリコールビス（アリルカーボネート）樹脂、ポリビニリデンフルオライド（ＰＶＤＦ）、ポリビニルフルオライド（ＰＶＦ）などのフッ素樹脂などが挙げられる。
【００９９】
また、低屈折率層は、通常、フッ素含有化合物や低屈折率の無機フィラーを含有するのが好ましく、フッ素含有化合物や低屈折率の無機フィラーを用いると、低屈折率層の屈折率を所望に応じて低減できる。
【０１００】
前記フッ素含有化合物としては、フッ素原子と、熱や活性エネルギー線（紫外線や電子線など）などにより反応する官能基（架橋性基又は重合性基などの硬化性基など）とを有し、熱や活性エネルギー線などにより硬化又は架橋してフッ素含有樹脂（特に硬化又は架橋樹脂）を形成可能なフッ素含有樹脂前駆体が挙げられる。
【０１０１】
このようなフッ素含有樹脂前駆体としては、例えば、フッ素原子含有熱硬化性化合物又は樹脂［フッ素原子とともに、反応性基（エポキシ基、イソシアネート基、カルボキシル基、ヒドロキシル基など）、重合性基（ビニル基、アリル基、（メタ）アクリロイル基など）などを有する低分子量化合物］、活性光線（紫外線など）により硬化可能なフッ素原子含有光硬化性化合物又は樹脂（光硬化性フッ素含有モノマー又はオリゴマーなどの紫外線硬化性化合物など）などが例示できる。
【０１０２】
前記熱硬化性化合物又は樹脂としては、例えば、少なくともフッ素含有モノマーを用いて得られる低分子量樹脂、例えば、構成モノマーとしてのポリオール成分の一部又は全部に代えてフッ素含有ポリオール（特にジオール）を用いて得られるエポキシ系フッ素含有樹脂；同様に、ポリオール及び／又はポリカルボン酸成分の一部又は全部に代えて、フッ素原子含有ポリオール及び／又はフッ素原子含有ポリカルボン酸成分を用いて得られる不飽和ポリエステル系フッ素含有樹脂；ポリオール及び／又はポリイソシアネート成分の一部又は全部に代えて、フッ素原子含有ポリオール及び／又はポリイソシアネート成分を用いて得られるウレタン系フッ素含有樹脂などが例示できる。これらの熱硬化性化合物又は樹脂は、単独で又は二種以上組み合わせて使用できる。
【０１０３】
前記光硬化性化合物には、例えば、単量体、オリゴマー（又は樹脂、特に低分子量樹脂）が含まれ、単量体としては、例えば、前記第１のハードコート層の項で例示の単官能性単量体及び多官能性単量体に対応するフッ素原子含有単量体［（メタ）アクリル酸のフッ化アルキルエステルなどのフッ素原子含有（メタ）アクリル系単量体、フルオロオレフィン類などのビニル系単量体などの単官能性単量体；１−フルオロ−１，２−ジ（メタ）アクリロイルオキシエチレンなどのフッ化アルキレングリコールのジ（メタ）アクリレートなど］が例示できる。また、オリゴマー又は樹脂としては、前記第１のハードコート層の項で例示のオリゴマー又は樹脂に対応するフッ素原子含有オリゴマー又は樹脂などが使用できる。これらの光硬化性化合物は単独で又は二種以上組み合わせて使用できる。
【０１０４】
低屈折率層中におけるフッ素含有化合物の割合は、例えば、低屈折率層全体に対して１重量％以上であってもよく、例えば、５〜９０重量％程度である。
【０１０５】
低屈折率の無機フィラーとしては、例えば、前記特開２００１−１００００６号公報に記載のフィラーなどが使用できるが、シリカやフッ化マグネシウムなどの低屈折率のフィラー、特にシリカが好ましい。シリカは、特開２００１−２３３６１１号公報、特開２００３−１９２９９４号公報などに記載されている中空シリカであってもよい。中空シリカは、透過率の向上効果が大きいだけでなく、ＡＷＭ性の向上効果も優れている。
【０１０６】
無機フィラーの個数平均一次粒径は１００ｎｍ以下、好ましくは８０ｎｍ以下（例えば、１０〜８０ｎｍ）、さらに好ましくは２０〜７０ｎｍ程度である。
【０１０７】
低屈折率層中における低屈折率の無機フィラーの割合は、例えば、低屈折率層全体に対して１重量％以上であってもよく、例えば、５〜９０重量％程度である。また、低屈折率の無機フィラーは、カップリング剤（チタンカップリング剤、シランカップリング剤）により表面改質されていてもよい。さらに、低屈折率層は、塗膜強度を向上させるために、他の無機フィラーを含んでいてもよい。
【０１０８】
低屈折率層は、ＡＷＭ性を向上できる点から、表面に微細な凹凸構造を有しているのが好ましい。低屈折率層の凹凸構造は、通常、前記第２のハードコート層の凹凸構造を追従することにより形成される。
【０１０９】
詳しくは、低屈折率層は、表面に比較的小さい凹凸構造を有しているのが好ましく、測定エリア１０μｍ×１０μｍで算出した算術平均粗さＲａ１が０．７ｎｍ以上５ｎｍ未満（例えば、０．７５ｎｍ以上２ｎｍ未満）であり、特に１．５ｎｍ未満の微小な凹凸構造であっても、ＡＷＭ性を発現でき、好ましくは０．８ｎｍ以上１．５ｎｍ未満、さらに好ましくは０．８５〜１．３ｎｍ（特に０．８８〜１．２ｎｍ）程度であってもよい。Ｒａ１が小さすぎると、ＡＷＭ性が低下し、大きすぎると、高精細ディスプレイでギラツキが発生し易い。
【０１１０】
低屈折率層は、前記微細な凹凸構造に加えて、より大きな凹凸構造（うねり）も有しており、測定エリア５００μｍ×５００μｍで算出した算術平均粗さＲａ２が８〜５０ｎｍ（例えば１０〜４５ｎｍ）であり、特に３０ｎｍ以下の微小な凹凸構造であっても、ＡＷＭ性を発現でき、好ましくは９〜３０ｎｍ、さらに好ましくは１０〜２０ｎｍ程度であってもよい。Ｒａ２が小さすぎると、ＡＷＭ性が低下し、大きすぎると、高精細ディスプレイでギラツキが発生し易い。微細な凹凸構造である前記Ｒａ１に加えて、うねり構造であるＲａ２をこのような範囲で有することにより、ＡＷＭ性とギラツキの抑制とを両立できる。
【０１１１】
凹凸の平均間隔Ｓｍは、例えば１０〜３００μｍであり、好ましくは２０〜２５０μｍ、さらに好ましくは５０〜２００μｍ程度である。Ｓｍが小さすぎると、高精細ディスプレイの画素のサイズに近似するため、干渉してギラツキが発生する虞がある。一方、Ｓｍが大きすぎると、ＡＷＭ性が低下する上に、ギラツキも発生する虞がある。
【０１１２】
凹凸構造の算術平均傾斜Δａは、例えば０．０１〜１°、好ましくは０．０２〜０．５°、さらに好ましくは０．０３〜０．１０°程度である。Δａが大きすぎると、高精細ディスプレイでギラツキが発生し易く、小さすぎると、ＡＷＭ性が低下する虞がある。
【０１１３】
凹凸構造の十点平均粗さＲｚは１０〜２００ｎｍ、好ましくは３０〜１５０ｎｍ、さらに好ましくは５０〜１００ｎｍ程度である。Ｒｚが小さすぎると、ＡＷＭ性が低下し、大きすぎると、高精細ディスプレイでギラツキが発生し易い。
【０１１４】
なお、本発明では、これらのＲａ，Ｓｍ，Δａ及びＲｚは、ＪＩＳ  Ｂ０６０１に準拠した方法で測定できる。
【０１１５】
低屈折率層は、表面の濡れ性にも優れており、水接触角が８０°以下（例えば、６５〜８０°）であり、例えば、６９〜８０°、好ましくは７０〜７５°、さらに好ましくは７１〜７４°程度である。水接触角が低すぎると、滑り性が低下するためか、耐擦傷性が低下する虞もある。なお、本発明では、水接触角は、自動・動的接触角計を用いて測定でき、詳細には、後述する実施例に記載の方法で測定できる。
【０１１６】
低屈折率層の屈折率は、例えば、１．２〜１．５、好ましくは１．２５〜１．４５、さらに好ましくは１．３〜１．４程度である。
【０１１７】
低屈折率層の厚み（平均厚み）は、例えば１０〜２００ｎｍ、好ましくは３０〜１８０ｎｍ、さらに好ましくは５０〜１５０ｎｍ（特に８０〜１２０ｎｍ）程度である。
【０１１８】
［透明積層フィルム及びその製造方法］
本発明の透明積層フィルムは、光学特性に優れており、下記式で表される透明導電層の有無による反射色差ΔＥが１０以下であってもよく、例えば０．１〜１０、好ましくは０．５〜９、さらに好ましくは１〜５（特に２〜４）程度である。ΔＥが高すぎると、色差によるパターンの視認を抑制する効果が小さくなる虞がある。
【０１１９】
ΔＥ＝((Ｌａ＊−Ｌｂ＊)２＋(ａａ＊−ａｂ＊)２＋(ｂａ＊−ｂｂ＊)２)１／２
（式中、Ｌａ＊，ａａ＊，ｂａ＊は透明導電層積層部分の１０°反射Ｌ＊，ａ＊，ｂ＊であり、Ｌｂ＊，ａｂ＊，ｂｂ＊は透明導電層非積層部分の１０°反射Ｌ＊，ａ＊，ｂ＊である）。
【０１２０】
なお、Ｌａ＊，Ｌｂ＊，ａａ＊，ｂａ＊、ａｂ＊，ｂｂ＊は、積分球反射強度測定装置（（株）日立ハイテクノロジーズ製「Ｕ−３３００」）を用いて測定できる。
【０１２１】
本発明の透明積層フィルム（透明導電層を有さない積層フィルム）は、厚み１００μｍにおいて、ＪＩＳ  Ｋ７３６１に準拠した全光線透過率が８０％以上（特に９０％以上）であってもよく、例えば８０〜１００％、好ましくは８５〜９９％、さらに好ましくは９０〜９５％程度である。
【０１２２】
本発明の透明積層フィルム（透明導電層を有さない積層フィルム）は、ヘイズも小さく、厚み１００μｍにおいて、ＪＩＳ  Ｋ７１３６に準拠したヘイズ率が、例えば０．０５〜１％、好ましくは０．２〜０．９％、さらに好ましくは０．３〜０．８％（特に０．５〜０．７％）程度である。本発明では、このような低いヘイズ値を有することにより、高精細ディスプレイでもギラツキを抑制でき、視認性を向上できる。
【０１２３】
本発明の透明積層フィルムは、さらに他の光学要素（例えば、ガラス基板、偏光板、位相差板、導光板などの光路内に配設される種々の光学要素）と組み合わせてもよい。
【０１２４】
本発明の透明積層フィルムは、例えば、易接着層を有する透明樹脂層の上に各層を積層することにより積層することにより製造できる。
【０１２５】
詳しくは、第１及び第２のハードコート層は、透明樹脂層の一方の面（易接着層の上）に、硬化性組成物を塗布する塗布工程、塗布した硬化性組成物を乾燥後、活性エネルギー線を照射して硬化する硬化工程を経て製造できる。
【０１２６】
塗布工程において、硬化性組成物は、通常、硬化性樹脂と熱可塑性樹脂と金属酸化物微粒子と溶媒とを含む混合液（特に均一溶液などの液状組成物）で構成されている。好ましい態様では、前記混合液として、光硬化性樹脂と、熱可塑性樹脂と、金属酸化物微粒子と、光重合開始剤と、前記光硬化性樹脂及び熱可塑性樹脂を可溶な溶媒とを含む組成物が使用される。
【０１２７】
溶媒は、前記硬化性樹脂及び熱可塑性樹脂の種類及び溶解性に応じて選択でき、少なくとも固形分（硬化性樹脂、熱可塑性樹脂、反応開始剤、その他添加剤）を均一に溶解できる溶媒であればよい。そのような溶媒としては、例えば、ケトン類（アセトン、メチルエチルケトン、メチルイソブチルケトン、シクロヘキサノンなど）、エーテル類（ジオキサン、テトラヒドロフランなど）、脂肪族炭化水素類（ヘキサンなど）、脂環式炭化水素類（シクロヘキサンなど）、芳香族炭化水素類（トルエン、キシレンなど）、ハロゲン化炭素類（ジクロロメタン、ジクロロエタンなど）、エステル類（酢酸メチル、酢酸エチル、酢酸ブチルなど）、水、アルコール類（エタノール、イソプロパノール、ブタノール、シクロヘキサノールなど）、セロソルブ類（メチルセロソルブ、エチルセロソルブ、プロピレングリコールモノメチルエーテル（１−メトキシ−２−プロパノール）など）、セロソルブアセテート類、スルホキシド類（ジメチルスルホキシドなど）、アミド類（ジメチルホルムアミド、ジメチルアセトアミドなど）などが例示できる。これらの溶媒は、単独で又は二種以上組み合わせて使用でき、混合溶媒であってもよい。これらの溶媒のうち、メチルエチルケトンやシクロヘキサノンなどのケトン類、ブタノールや１−メトキシ−２−プロパノールなどのアルコール類が好ましく、これらを混合してもよい。例えば、前記ケトン類と前記アルコール類とを、前者／後者＝９０／１０〜１０／９０、好ましくは８０／２０〜４０／６０、さらに好ましくは７０／３０〜５０／５０程度の割合（重量比）で混合してもよい。さらに、メチルエチルケトンなどのアルカンケトン類と、シクロヘキサノンなどのシクロアルカンケトン類とを、前者／後者＝９５／５〜５０／５０（特に９０／１０〜７０／３０）程度の割合（重量比）で混合してもよい。また、ブタノールなどのアルカノールと、１−メトキシ−２−プロパノールなどのセロソルブ類とを、前者／後者＝５／９５〜５０／５０（特に１０／９０〜３０／７０）程度の割合（重量比）で混合してもよい。本発明では、溶媒を適宜組み合わせることにより、金属酸化物微粒子の凝集の程度を制御してもよい。本発明では、特に、このような割合で溶媒を組み合わせることにより、ハードコート層の表面に、微細な凹凸構造とうねり構造とを有する表面構造を形成できる。
【０１２８】
混合液中の溶質（硬化性樹脂、熱可塑性樹脂、金属酸化物微粒子、反応開始剤、その他添加剤）の濃度は、流延性やコーティング性などを損なわない範囲で選択でき、例えば、１〜８０重量％、好ましくは５〜６０重量％、さらに好ましくは１５〜４０重量％（特に２０〜４０重量％）程度である。
【０１２９】
塗布方法としては、慣用の方法、例えば、ロールコーター、エアナイフコーター、ブレードコーター、ロッドコーター、リバースコーター、バーコーター、コンマコーター、ディップ・スクイズコーター、ダイコーター、グラビアコーター、マイクログラビアコーター、シルクスクリーンコーター法、ディップ法、スプレー法、スピナー法などが挙げられる。これらの方法のうち、バーコーター法やグラビアコーター法などが汎用される。なお、必要であれば、塗布液は複数回に亘り塗布してもよい。
【０１３０】
塗布工程では、さらに前記混合液を流延又は塗布した後、溶媒を蒸発させる。溶媒の蒸発は、通常、例えば、溶媒の沸点に応じて、４０〜１５０℃、好ましくは５０〜１２０℃、さらに好ましくは６０〜１００℃程度の温度で行ってもよい。
【０１３１】
硬化工程では、塗布した硬化性組成物を、活性光線（紫外線、電子線など）や熱などにより最終的に硬化し、ハードコート層を形成する。硬化性樹脂の硬化は、硬化性樹脂の種類に応じて、加熱、光照射などを組合せてもよい。
【０１３２】
加熱温度は、適当な範囲、例えば、５０〜１５０℃程度から選択できる。光照射は、光硬化成分などの種類に応じて選択でき、通常、紫外線、電子線などが利用できる。汎用的な露光源は、通常、紫外線照射装置である。
【０１３３】
光源としては、例えば、紫外線の場合は、Ｄｅｅｐ  ＵＶ  ランプ、低圧水銀ランプ、高圧水銀ランプ、超高圧水銀ランプ、ハロゲンランプ、レーザー光源（ヘリウム−カドミウムレーザー、エキシマレーザーなどの光源）などを用いることができる。照射光量（照射エネルギー）は、塗膜の厚みにより異なり１０〜１００００ｍＪ／ｃｍ２（例えば、５０〜１０００ｍＪ／ｃｍ２）程度の範囲から選択でき、例えば、１０〜５０００ｍＪ／ｃｍ２、好ましくは３０〜３０００ｍＪ／ｃｍ２、さらに好ましくは５０〜１０００ｍＪ／ｃｍ２程度であってもよい。
【０１３４】
なお、光照射は、必要であれば、不活性ガス雰囲気中で行ってもよい。特に、光硬化を利用した場合、硬化性樹脂を硬化させることにより直ちに固定化できるだけでなく、透明樹脂層の内部から熱によりオリゴマーなどの低分子成分が析出することも抑制できる。
【０１３５】
第１及び第２のハードコート層の上に、さらに高屈折率層や低屈折率層を形成する場合も、通常、前記第１及び第２のハードコート層と同様の方法で、塗工液を塗布又は流延した後、活性光線や熱などを用いて硬化することにより形成できる。易接着層や透明接着層の形成方法も、慣用の方法を利用でき、前記第１及び第２のハードコート層と同様の方法で、塗工液を塗布又は流延する方法などを利用できる。
【０１３６】
本発明では、層間の密着性を向上させるために、各層を表面処理に供してもよい。表面処理としては、慣用の表面処理、例えば、コロナ放電処理、火炎処理、プラズマ処理、オゾンや紫外線照射処理などが挙げられる。
【０１３７】
透明導電層は、金属又は金属化合物を含む薄膜を形成可能な方法であれば、特に限定されず、慣用の成膜方法を利用して形成できる。成膜方法としては、例えば、物理的気相法（ＰＶＤ）［例えば、真空蒸着法、フラッシュ蒸着法、電子ビーム蒸着法、イオンビーム蒸着法、イオンプレーティング法（例えば、ＨＣＤ法、エレクトロンビームＲＦ法、アーク放電法など）、スパッタリング法（例えば、直流放電法、高周波（ＲＦ）放電法、マグネトロン法など）、分子線エピタキシー法、レーザーアブレーション法など］、化学的気相法（ＣＶＤ）［例えば、熱ＣＶＤ法、プラズマＣＶＤ法、ＭＯＣＶＤ法（有機金属気相成長法）、光ＣＶＤ法など］、イオンビームミキシング法、イオン注入法などが例示できる。これらの成膜方法のうち、真空蒸着法、イオンプレーティング法、スパッタリング法などの物理的気相法、化学的気相法などが汎用され、スパッタリング法、プラズマＣＶＤ法（特にスパッタリング法）が好ましい。
【実施例】
【０１３８】
以下に、実施例に基づいて本発明をより詳細に説明するが、本発明はこれらの実施例によって限定されるものではない。実施例及び比較例で得られた透明積層フィルムを以下の項目で評価した。
【０１３９】
［各層の平均厚み］
各層の平均厚みは、瞬間マルチ測光システム（大塚電子（株）製「ＭＣＰＤ−３７００」を用いて測定した。
【０１４０】
［屈折率］
ＪＩＳ  Ｋ７１４２に準拠して、屈折率計（メトリコン社製「Ｍｅｔｒｉｃｏｎモデル２０１０プリズムカプラー」を用いて、４０７ｎｍ、６３３ｎｍ（Ｈｅ−Ｎｅレーザー）、８２６ｎｍの条件で各層の屈折率を測定した。
【０１４１】
［干渉縞］
透明積層フィルムの干渉縞は、黒色のアクリル板上に高屈折率層側（第１のハードコート層側）を上にして重ね、三波長蛍光灯（ツインバード工業（株）製「ＬＫ−Ｈ４５１」）で照射し、以下の基準で評価した。
【０１４２】
◎：干渉縞が見えない
○：干渉縞が僅かに見える
×：干渉縞が明確に見える。
【０１４３】
［全光線透過率及びヘイズ］
ヘイズメーター（日本電色（株）製、商品名「ＮＤＨ−５０００Ｗ」）を用いて、ＪＩＳ  Ｋ７３６１に準拠して、全光線透過率を測定し、ＪＩＳ  Ｋ７１３６に準拠して、ヘイズを測定した。
【０１４４】
［反射色差ΔＥ］
反射色差ΔＥは、積分球反射強度測定装置（（株）日立ハイテクノロジーズ製「Ｕ−３３００」）を用いて測定したＬａｂ値に基づいて算出した。
【０１４５】
［反射率］
透明積層フィルムの高屈折率層側に黒フィルムを貼り合わせ、積分球反射強度測定装置（（株）日立ハイテクノロジーズ製「Ｕ−３３００」）を用いて、積分反射率（視感度換算）を測定した。
【０１４６】
［ギラツキの評価］
表示面におけるギラツキの判定は、厚み３ｍｍの透明ガラス板に実施例及び比較例で得られた透明積層フィルムを、透明積層フィルムの粘着層を介して貼り、５インチサイズのＬＣＤモニター（画素数１９２０×１０８０、解像度４４０ｐｐｉ）上に、透明積層フィルム面とモニターとが対向するように載置し、モニターを緑表示としてモニター正面から目視で観察したときのギラツキを以下の基準で評価した。
【０１４７】
◎：ギラツキが感じられない
○：ギラツキが僅かに感じられる
△：ギラツキが感じられる
×：強いギラツキが感じられる。
【０１４８】
［アンチウォーターマーク（ＡＷＭ）性］
実施例及び比較例で得られた透明積層フィルムの粘着層を介して０．７ｍｍの透明ガラス板を前記透明積層フィルムに貼り合わせた。次に、外周に１ｃｍ幅で０．２ｍｍのギャップを設けた１０インチサイズ偏光板を前記透明積層フィルムの低屈折率層（第２のハードコート層）と対向させて重ね合わせた。最後に、前記透明ガラス板の中心部を２０Ｎ／ｃｍ２の荷重で１０秒間押し、離して１０秒後の状態を以下の基準で評価した。
【０１４９】
◎：透明積層フィルムと透明ガラス板とが密着していない
○：透明積層フィルムと透明ガラス板とが僅かな部分で密着している
×：両者の全体が密着している。
【０１５０】
［低屈折率層側表面の水接触角］
自動・動的接触角計（協和界面科学（株）製「型式ＤＣＡ−ＵＺ」）を使用し、低屈折率層側表面に対し、約３μＬの各液の接触角を５点測定して平均した。
【０１５１】
［算術平均粗さＲａ１］
ＪＩＳ  Ｂ０６０１に準拠して、実施例及び比較例で得られた透明積層フィルムの粘着層側から、透明積層フィルムの低屈折率層側（第２のハードコート層側）の表面（凹凸面）の算術平均粗さを以下の手順で測定した。すなわち、走査プローブ顕微鏡（エスアイアイ・ナノテクノロジー社製）を用い、プローブとしてシリコンカンチレバーを使用し、測定モードをＴａｐｐｉｎｇモードとし、測定エリアを１０μｍ×１０μｍとして画像の取り込みを行った。得られた画像について、前記走査プローブ顕微鏡に付属の解析ソフトウェアを用いて、うねりを除去するための加増処理としてＦｌａａｔｔｅｎ処理（０次）を１回、及びＰｌａｎｅｆｉｔ処理（ＸＹ）を１回行った後、算術平均粗さＲａ１を算出した。
【０１５２】
［算術平均粗さＲａ２］
ＪＩＳ  Ｂ０６０１に準拠して、非接触表面形状測定システム（（株）菱化システム製「ＶｅｒｔＳｃａｎ２．０」）を用いて、測定エリアを５００μｍ×５００μｍとして算術平均粗さＲａ２を測定した。
【０１５３】
［塗工液］
（第１及び第２のハードコート層塗工液の製造例１：ＨＣ−１ａ又はＨＣ−２ａ）
ジペンタエリスリトールヘキサアクリレート（ダイセル・オルネクス（株）製「ＤＰＨＡ」）５０重量部、ペンタエリスリトールトリアクリレート（ダイセル・オルネクス（株）製「ＰＥＴＲＡ」）５０重量部、セルロースアセテートプロピオネート（イーストマン社製「ＣＡＰ」）１．２重量部を、メチルエチルケトン（ＭＥＫ）１３１重量部、１−メトキシ−２−プロパノール（ＭＭＰＧ）６５重量部、１−ブタノール（ＢｕＯＨ）２２重量部及びシクロヘキサノン２４重量部の混合溶媒に溶解した。この溶液に、光重合開始剤（ＢＡＳＦジャパン（株）製「イルガキュア１８４」）２重量部及び光重合開始剤（ＢＡＳＦジャパン（株）製「イルガキュア９０７」）１重量部を加えて溶解した。さらに、この溶液に、ＡＴＯ粒子分散液（日揮触媒化成（株）製「ＥＬＣＯＭ  ＳＨ−１２１２ＡＴＶ」、一次粒径８ｎｍ、２０重量％のアルコール（エタノール／イソプロパノール＝８０／２０（重量比）の混合溶媒）分散液）１．５重量部を加えて、１時間攪拌し、ハードコート層塗工液：ＨＣ−１ａ（又はＨＣ−２ａ）を調製した。
【０１５４】
（第１及び第２のハードコート層塗工液の製造例２：ＨＣ−１ｂ又はＨＣ−２ｂ）
ＡＴＯ粒子分散液の添加量を０．５重量部に変更する以外は製造例１と同様にして、ハードコート層塗工液：ＨＣ−１ｂ（又はＨＣ−２ｂ）を調製した。
【０１５５】
（第１及び第２のハードコート層塗工液の製造例３：ＨＣ−１ｃ又はＨＣ−２ｃ）
ＡＴＯ粒子分散液１．５重量部の代わりにアクリル粒子分散液（積水化学工業（株）製「Ｋ−００１」、固形分２０重量％）１．５重量部を用いる以外は製造例１と同様にして、ハードコート層塗工液：ＨＣ−１ｃ（又はＨＣ−２ｃ）を調製した。
【０１５６】
（第１及び第２のハードコート層塗工液の製造例４：ＨＣ−１ｄ又はＨＣ−２ｄ）
ＡＴＯ粒子分散液の添加量を２０重量部に変更する以外は製造例１と同様にして、ハードコート層塗工液：ＨＣ−１ｄ（又はＨＣ−２ｄ）を調製した。
【０１５７】
（高屈折率層塗工液：ＩＭ層）
光硬化性樹脂含有コート剤（東洋インキ（株）製「ＬｉｏｄｕｒａｓＴＹＺ」、ナノメータサイズの酸化ジルコニウム微粒子含有）
（低屈折率層塗工液：ＬＲ層）
市販の中空シリカ微粒子分散液（日揮触媒化成（株）製、「ＥＬＣＯＭ  Ｐ−５０６３」、固形分３重量％）を用いた。
【０１５８】
なお、以下の比較例及び実施例において、コート液の濃度を調整することにより高屈折率層及びハードコート層の厚みを調整した。
【０１５９】
比較例１
透明樹脂層として、ＰＥＴフィルム（三菱樹脂（株）製、厚み１００ｎｍ、屈折率１．６１の易接着層を両面に備えたＰＥＴフィルム、厚み７５μｍ）を用い、このフィルムの一方の面に、ＨＣ−１ａ層塗工液をバーコーター♯８を用いて塗工した後、８０℃で１分間乾燥した。塗工フィルムを紫外線照射装置（ウシオ電機（株）製、高圧水銀ランプ、紫外線照射量：５００ｍＪ／ｃｍ２）に通して、紫外線硬化処理を行い、ＨＣ−１ａ層を形成した。得られた透明積層フィルムにおけるＨＣ−１ａ層の厚みは１．０μｍであった。
【０１６０】
さらに、ＰＥＴフィルムの他方の面に、ＨＣ−２ａ層塗工液をバーコーター♯８を用いて塗工した後、８０℃で１分間乾燥した。塗工フィルムを紫外線照射装置（ウシオ電機（株）製、高圧水銀ランプ、紫外線照射量：５００ｍＪ／ｃｍ２）に通して、紫外線硬化処理を行い、ＨＣ−２ａ層を形成し、透明積層フィルムを得た。得られた透明積層フィルムにおけるＨＣ−２ａ層の厚みは１．０μｍであった。
【０１６１】
比較例２
比較例１で得られた透明積層フィルムのＨＣ−２ａ層の上に、ＬＲ層塗工液をバーコーター♯４を用いて塗工し、１２０℃で１分間乾燥した。その後、塗工フィルムを紫外線照射装置（ウシオ電機（株）製、高圧水銀ランプ、紫外線照射量：５００ｍＪ／ｃｍ２）に通して、紫外線硬化処理を行い、低屈折率層を形成した。得られた透明積層フィルムにおけるＬＲ層の厚みは１００ｎｍであった。
【０１６２】
比較例３
透明樹脂層として、ＰＥＴフィルム（三菱樹脂（株）製、易接着層を備えたＰＥＴフィルム、厚み７５μｍ）を用い、このフィルムの一方の面に、ＩＭ層塗工液をバーコーター♯５を用いて塗工した後、８０℃で２分間乾燥した。塗工フィルムを紫外線照射装置（ウシオ電機（株）製、高圧水銀ランプ、紫外線照射量：５００ｍＪ／ｃｍ２）に通して、紫外線硬化処理を行い、ＩＭ層を形成し、透明積層フィルムを得た。得られた透明積層フィルムにおけるＩＭ層の厚みは０．９μｍであった。
【０１６３】
実施例１
バーコーター♯８を用いてＨＣ−１ａ層の厚みを０．１μｍとする以外は比較例２と同様にして透明積層フィルムを得た。得られた透明積層フィルムのＨＣ−１ａ層の上に、ＩＭ層塗工液をバーコーター♯５を用いて塗工した後、８０℃で２分間乾燥した。塗工フィルムを紫外線照射装置（ウシオ電機（株）製、高圧水銀ランプ、紫外線照射量：５００ｍＪ／ｃｍ２）に通して、紫外線硬化処理を行い、ＩＭ層を形成し、透明積層フィルムを得た。得られた透明積層フィルムにおけるＩＭ層の厚みは０．６μｍであった。
【０１６４】
実施例２
ＨＣ−１ａ層の厚みを０．４μｍとし、かつＩＭ層の厚みを０．２μｍとする以外は実施例１と同様にして透明積層フィルムを得た。
【０１６５】
実施例３
ＨＣ−１ａ層の厚みを３．０μｍとし、かつＩＭ層の厚みを０．４μｍとする以外は実施例１と同様にして透明積層フィルムを得た。
【０１６６】
実施例４
ＨＣ−１ａ層の厚みを３．０μｍとし、かつＩＭ層の厚みを１．０μｍとする以外は実施例１と同様にして透明積層フィルムを得た。
【０１６７】
実施例５
ＨＣ−１ａ層の厚みを３．０μｍとし、かつＩＭ層の厚みを０．４μｍ、屈折率を１．７とする以外は実施例１と同様にして透明積層フィルムを得た。
【０１６８】
実施例６
ＩＭ層の厚みを０．９μｍ、屈折率を１．６５とする以外は実施例１と同様にして透明積層フィルムを得た。
【０１６９】
比較例４
透明樹脂層として、ＰＥＴフィルム（三菱樹脂（株）製、易接着層を備えたＰＥＴフィルム、厚み７５μｍ）を用い、このフィルムの一方の面に、ＨＣ−１ｂ層塗工液をバーコーター♯８を用いて塗工した後、８０℃で１分間乾燥した。塗工フィルムを紫外線照射装置（ウシオ電機（株）製、高圧水銀ランプ、紫外線照射量：５００ｍＪ／ｃｍ２）に通して、紫外線硬化処理を行い、ＨＣ−１ｂ層を形成した。得られた透明積層フィルムにおけるＨＣ−１ａ層の厚みは１．０μｍであった。
【０１７０】
さらに、ＰＥＴフィルムの他方の面に、ＨＣ−２ｂ層塗工液をバーコーター♯８を用いて塗工した後、８０℃で１分間乾燥した。塗工フィルムを紫外線照射装置（ウシオ電機（株）製、高圧水銀ランプ、紫外線照射量：５００ｍＪ／ｃｍ２）に通して、紫外線硬化処理を行い、ＨＣ−２ｂ層を形成し、透明積層フィルムを得た。得られた透明積層フィルムにおけるＨＣ−２ｂ層の厚みは１．０μｍであった。
【０１７１】
比較例５
ＨＣ−１ｂ層及びＨＣ−２ｂ層の代わりにＨＣ−１ｃ層及びＨＣ−２ｃ層を用いる以外は比較例４と同様にして透明積層フィルムを得た。
【０１７２】
比較例６
比較例５で得られた透明積層フィルムのＨＣ−２ｃ層の上に、ＬＲ層塗工液をバーコーター♯４を用いて塗工し、１２０℃で１分間乾燥した。その後、塗工フィルムを紫外線照射装置（ウシオ電機（株）製、高圧水銀ランプ、紫外線照射量：５００ｍＪ／ｃｍ２）に通して、紫外線硬化処理を行い、低屈折率層を形成した。得られた透明積層フィルムにおけるＬＲ層の厚みは１００ｎｍであった。
【０１７３】
比較例７
透明樹脂層として、ＰＥＴフィルム（三菱樹脂（株）製、易接着層を備えたＰＥＴフィルム、厚み７５μｍ）を用い、このフィルムの一方の面に、ＨＣ−１ｄ層塗工液をバーコーター♯８を用いて塗工した後、８０℃で１分間乾燥した。塗工フィルムを紫外線照射装置（ウシオ電機（株）製、高圧水銀ランプ、紫外線照射量：５００ｍＪ／ｃｍ２）に通して、紫外線硬化処理を行い、ＨＣ−１ｄ層を形成した。得られた透明積層フィルムにおけるＨＣ−１ａ層の厚みは１．０μｍであった。
【０１７４】
さらに、ＰＥＴフィルムの他方の面に、ＨＣ−２ｄ層塗工液をバーコーター♯８を用いて塗工した後、８０℃で１分間乾燥した。塗工フィルムを紫外線照射装置（ウシオ電機（株）製、高圧水銀ランプ、紫外線照射量：５００ｍＪ／ｃｍ２）に通して、紫外線硬化処理を行い、ＨＣ−２ｄ層を形成し、透明積層フィルムを得た。得られた透明積層フィルムにおけるＨＣ−２ｄ層の厚みは１．０μｍであった。
【０１７５】
得られた透明積層フィルムのＨＣ−２ｄ層の上に、ＬＲ層塗工液をバーコーター♯４を用いて塗工し、１２０℃で１分間乾燥した。その後、塗工フィルムを紫外線照射装置（ウシオ電機（株）製、高圧水銀ランプ、紫外線照射量：５００ｍＪ／ｃｍ２）に通して、紫外線硬化処理を行い、低屈折率層を形成した。得られた透明積層フィルムにおけるＬＲ層の厚みは１００ｎｍであった。
【０１７６】
比較例及び実施例で得られた透明積層フィルムの全光線透過率及びヘイズを測定した後、比較例及び実施例で得られた透明積層フィルムのＨＣ−１ａ〜１ｄ層又はＩＭ層の上に、ＩｎＯ２及びＳｎＯ２の複合酸化物物（ＩＴＯ）をスパッタリング処理して透明導電層を形成した後、１Ｎの塩酸に浸漬することによりＩＴＯ膜を除去して透明導電層が形成されていない領域を作成した。さらに、ＩＴＯ膜の上に、粘着層用塗工液（日東電工（株）製「ＬＵＣＩＡＣＳ  ＣＳ９６２１Ｔ」）を貼り付け、厚み２５μｍの透明接着層を形成した。比較例１〜３及び実施例で得られた透明積層フィルムの干渉縞及び反射色差ΔＥを測定した。得られた結果を表１に示す。さらに、比較例４〜７及び実施例で得られた透明積層フィルムの反射率、ギラツキ、ＡＷＭ性、水接触角、表面粗さＲａを測定した。得られた結果を表２に示す。
【０１７７】
【表１】
0006349235.tif 000002
【０１７８】
表１の結果から明らかなように、比較例に比べて、実施例の透明積層フィルムは、透明性が高い上に、干渉縞が発生せず、かつ色差ΔＥも小さい。
【０１７９】
【表２】
0006349235.tif 000003
【０１８０】
表２の結果から明らかなように、比較例に比べて、実施例の透明積層フィルムは、低ヘイズであり、ギラツキが小さく、ＡＷＭ性も優れている。
【産業上の利用可能性】
【０１８１】
本発明の透明積層フィルムは、透明導電層をパターン化して利用する各種の光学表示装置に利用でき、例えば、パーソナルコンピューター、テレビ、携帯電話（スマートフォン）、電子ペーパー、遊技機器、モバイル機器、時計、電卓などの電気・電子又は精密機器の表示部において、表示装置（液晶表示装置、プラズマディスプレイ装置、有機又は無機ＥＬ表示装置など）と組み合わせて用いられるタッチパネル（抵抗膜方式タッチパネル、静電容量方式タッチパネルなど）に利用できる。特に、優れた視認性から、ＩＴＯグリッド方式を採用する投影型静電容量方式タッチパネルに有用である。